膨張黒鉛中に微粉末の活物質および電解液の混合吸着を設けた膨張黒鉛を、セパレータを介した正極および負極に設けた非対称キャパシタの吸着および貯蔵の膨張黒鉛。膨張黒鉛中に微粉末の活物質および電解液の混合吸着を設けた膨張黒鉛に、圧縮制御を設けた膨張黒鉛シートグラファイトシートを、セパレータを介した正極および負極に設けた非対称キャパシタの吸着および貯蔵の膨張黒鉛。メタンガスなどの吸着および貯蔵に、膨張黒鉛の細孔構造制御に圧縮を設けたスリット状の細孔膨張黒鉛シートグラファイトシートを設けた吸着および貯蔵の膨張黒鉛。請求項1の説明。膨張黒鉛中に微粉末の活物質および電解液の混合吸着を設けた膨張黒鉛を、セパレータを介した正極および負極に設けた非対称キャパシタ。微粉末の活物質および電解液の混合吸着を設けた膨張黒鉛を、非対称キャパシタのセパレータを介した正極および負極に設けるのである。膨張黒鉛粒子はその形態から芋虫状粒子とも呼ばれ、粒子内には楕円形に近い細孔および粒子間には複雑な形状の空間が生じている。この細孔および空間が大量の電解液および微粉末の活物質の混合を吸い上げての膨張黒鉛中の吸着である。膨張黒鉛中の楕円形に近い細孔および複雑な形状の空間への吸着は、微粉末の活物質および電解液の混合による吸着であり、微粉末の活物質は電池反応を行う材料である。微粉末の活物質および電解液の混合吸着はイオンが電極材料と化学的な反応であり、膨張黒鉛の細孔および複雑な形状の空間と電解液によるイオンが電極表面に物理的に吸着および脱着の現象である。電気二重層キャパシタの充電および放電は、正負両イオンが負極と正極に物理的に吸着および脱着によって生じて急速に起こる現象であり、イオンが電極材料と化学的な反応により電気エネルギーを放電し、逆反応により充電する二次電池作用を設けた非対称キャパシタである。なお、セパレータを介した正極および負極には電解液または電解質を設けるのである。本出願の微粉末の活物質および電解液と電解質の用語は、電池応用ハンドブックに記載の電池用語集による記述である。用語集での活物質と電解液の記載。活物質-正負極において電池反応を行う材料一般に微粉末であることが多い電極には、活物質のほかに反応に伴う電子の伝達を円滑にするためにアセチレンブラックなどの導電助材や、粉末どうしの十分な接触と形状保持のために、フッ化ビニリデンポリマPVDFなどの結着剤バインダを加えて成形している。電解液-電池の反応に必要なイオンを移動させる媒体であり、通常は電子導電性がない俗に液体のものを電解液、固体状のものを電解質と呼ぶ。既存の電池には水溶液と有機電解液系が、開発中のものには固体電解質がある。有機電解液系にはリチウムイオン蓄電池に使われている有機電解液と、ポリマ電池に使われているゲル電解質があるゲル電解質は、ポリマ高分子に電解液を保持固定させてゲル状にしたもので、フリー遊離の電解液をなくしている電池はとくに保存性と安全性に優れる。請求項2の説明。膨張黒鉛中に微粉末の活物質および電解液の混合吸着を設けた膨張黒鉛に、圧縮制御を設けた膨張黒鉛シートグラファイトシートを、セパレータを介した正極および負極に設けた非対称キャパシタ。扁平なグラファイト粒子を圧縮してもフィルム状にすることはできない。グラファイト粒子を膨張黒鉛に変えた後、圧縮することによってシートにすることができる。したがって、吸着を設けた膨張黒鉛または吸着を設けようとする膨張黒鉛を圧縮制御することによってシートにするのであり、任意の厚さに設けたシートグラファイトシートを、セパレータを介した正極および負極に設けるのである。吸着を設けた膨張黒鉛の圧縮制御シートグラファイトシートには、微粉末の活物質および電解液の混合吸着を設けた膨張黒鉛であり、吸着を設けようとする膨張黒鉛の圧縮制御シートグラファイトシートは、単体の膨張黒鉛である。これらの膨張黒鉛を任意の厚さに設けた圧縮制御シートである。膨張黒鉛の吸着量は嵩密度の増加により急激に減少するので、嵩密度20kg/m3以下での圧縮制御を設けた任意の厚さのシートグラファイトシートを、セパレータを介した正極および負極に設けた非対称キャパシタである。吸着を設けようとする膨張黒鉛の圧縮制御シートグラファイトシートは、シートに設けてからの微粉末の活物質および電解液の混合吸着である。したがって、膨張黒鉛の嵩密度20kg/m3以下での圧縮制御を設けた任意の厚さのシートグラファイトシートに設けるのであり、膨張黒鉛の混合吸着量を保持するものである。活物質の微粉末および電解液との混合吸着の圧縮膨張黒鉛シートグラファイトシートは、ロールの間を通して圧延によって任意の厚さのシートをさらにロール間を圧延することにより、嵩密度のシートが得られるのである。膨張黒鉛粒子の細孔および複雑な空間に残った微粉末の活物質が残留活物質となり、シート内に含まれるグラファイトシートとなるのである。膨張黒鉛粒子内に吸着の微粉末の活物質はnmナノメートル単位の微粉末であり、電解液との混合吸着である。セパレータを介した正極および負極には電解液または電解質を設けるのである。また、電極表面のイオン吸着率の向上には活性カーボンファイバーACFなどを併せに設けるのである。請求項3の説明。メタンガスなどの吸着および貯蔵に、膨張黒鉛の細孔構造制御に圧縮を設けたスリット状の細孔膨張黒鉛シートグラファイトシートを設ける。カーボン材料へのメタンなどの吸着および貯蔵には、細孔構造制御が必要であり、理論的に幅が1nmのスリット型の細孔が望ましいと考えられている。カーボン材料へのメタンガス等の吸着に膨張黒鉛を用いるのである。膨張黒鉛粒子の楕円形に近い細孔および粒子間の複雑な形状や空間の膨張黒鉛に、圧縮を設けた楕円形に近い細孔などを1nm程度のスリット状の細孔構造制御を設けた膨張黒鉛シートグラファイトシートに設けるのである。圧縮を設けた細孔構造制御の膨張黒鉛シートグラファイトシートを用いたメタンガスなどの吸着および貯蔵であり、任意の厚さに設けたスリット状の細孔膨張黒鉛シートグラファイトシートを設けたメタンガスや天然ガスの吸着および貯蔵である。本出願に関係する蓄電等の出願済み申請特許。1出願申請番号特願2009-283408号。2出願申請番号特願2010-87311号。3出願申請番号特願2010-237976号。本出願の参考文献。1カーボン古くて新しい材料著者稲垣道夫発行所株式会社工業調査会。2電池応用ハンドブック編集トランジスタ技術編集部発行所CQ出版株式会社。